최근, 강괴를 분괴 압연하여 슬래브 등의 강편을 형성하고, 형성된 강편을 압연하여 강재를 제조하는 분괴 압연법 외에, 주형 내에 용강을 주입하고, 응고된 강편을 연속적으로 주형 내로부터 인발하여 슬래브 등의 강편을 형성하고, 이 강편을 압연하여 강재를 제조하는 연속 주조법이 보급되고 있다.  이 연속 주조법으로 슬래브, 빌릿, 블룸, 빔 블랭크와 같은 강편을 형성할 때, 주형과 용강 표면의 윤활성을 높이기 위해 몰드 파우더(이후, 파우더라 함)를 주형 내에 투입하면서 주조를 행하고 있다.분괴 압연법 혹은 연속 주조법에 의해 제조된 강편은 그 후, 열간 압연이나 냉간 압연 등의 압연 공정에 제공되고, 적절하게 어닐링 처리나 산세 처리 등이 부가되어 강재가 제조된다.  강재로서, 예를 들어 연속 주조법을 이용한 스테인리스의 강판 제조에서는, 용강의 흘려넣음, 슬래브의 연속 주조, 슬래브 표면의 손질, 슬래브의 가열, 열간 압연, 어닐링, 숏 블라스트, 산세, 코일 그라인더, 냉연, 어닐링·산세 또는 광휘 어닐링을 행하여 스테인리스 강편판이 제조되고 있다[일본 특허 공개 평7-286215호 공보(특허문헌 1)].상기한 바와 같은 강재의 제조 공정에 있어서, 연속 주조된 강편의 표면은 산화 피막으로 덮여 있지만, 강편을 제조할 때, 주형에 강편이 눌어붙지 않도록 주형을 진동시키므로 강편 표면에는 오실레이션 마크라 불리는 주기적인 요철이 형성되는 경우가 있다.  또한, 강편의 표면에는, 연속 주조시에 주형 내에 투입되는 몰드 파우더의 유입 등에 의해 몰드 파우더가 유입되어 형성된 층이 형성되는 경우가 있고, 이로 인해 강편이 압연된 압연판의 표면에, 경우에 따라서는 수백 마이크로미터 정도의 긁힘 흠집이나 압입, 크레이징 등의 표면 결함이 형성되는 경우가 있다.이와 같이, 강편의 표면 품질은, 압연 공정에 있어서의 공정 수율이나 품질에 큰 영향을 미치므로, 강편의 품질을 최대한 개선해 두는 것이 중요하다.  이로 인해 현재는, 슬래브 등의 강편의 표면을 지석으로 연삭하거나 스카퍼(scarfer)로 처리하거나 하여, 표면 스케일, 오실레이션 마크 및 몰드 파우더가 유입되어 형성된 층 등을 강편으로부터 제거하고 있다.또한, 스테인리스 강재의 표면을 감면하기 위한 장치도 개발되어 있고[국제 공개 제2005/000512호(특허문헌 2)], 이러한 장치를 사용하여 압연판의 표면을 감면하는 기술도 검토되고 있다[일본 특허 공개 제2007-138283호 공보(특허문헌 3)].
이 문장들은 임의의 순서로 섞여 있습니다. 모든 문장을 활용하여 원본 단락의 순서와 내용을 올바른 순서로 재구성하세요.
#문장 리스트: [' 이 연속 주조법으로 슬래브, 빌릿, 블룸, 빔 블랭크와 같은 강편을 형성할 때, 주형과 용강 표면의 윤활성을 높이기 위해 몰드 파우더(이후, 파우더라 함)를 주형 내에 투입하면서 주조를 행하고 있다.분괴 압연법 혹은 연속 주조법에 의해 제조된 강편은 그 후, 열간 압연이나 냉간 압연 등의 압연 공정에 제공되고, 적절하게 어닐링 처리나 산세 처리 등이 부가되어 강재가 제조된다.', ' 강재로서, 예를 들어 연속 주조법을 이용한 스테인리스의 강판 제조에서는, 용강의 흘려넣음, 슬래브의 연속 주조, 슬래브 표면의 손질, 슬래브의 가열, 열간 압연, 어닐링, 숏 블라스트, 산세, 코일 그라인더, 냉연, 어닐링·산세 또는 광휘 어닐링을 행하여 스테인리스 강편판이 제조되고 있다[일본 특허 공개 평7-286215호 공보(특허문헌 1)].상기한 바와 같은 강재의 제조 공정에 있어서, 연속 주조된 강편의 표면은 산화 피막으로 덮여 있지만, 강편을 제조할 때, 주형에 강편이 눌어붙지 않도록 주형을 진동시키므로 강편 표면에는 오실레이션 마크라 불리는 주기적인 요철이 형성되는 경우가 있다.', '최근, 강괴를 분괴 압연하여 슬래브 등의 강편을 형성하고, 형성된 강편을 압연하여 강재를 제조하는 분괴 압연법 외에, 주형 내에 용강을 주입하고, 응고된 강편을 연속적으로 주형 내로부터 인발하여 슬래브 등의 강편을 형성하고, 이 강편을 압연하여 강재를 제조하는 연속 주조법이 보급되고 있다.', ' 이로 인해 현재는, 슬래브 등의 강편의 표면을 지석으로 연삭하거나 스카퍼(scarfer)로 처리하거나 하여, 표면 스케일, 오실레이션 마크 및 몰드 파우더가 유입되어 형성된 층 등을 강편으로부터 제거하고 있다.또한, 스테인리스 강재의 표면을 감면하기 위한 장치도 개발되어 있고[국제 공개 제2005/000512호(특허문헌 2)], 이러한 장치를 사용하여 압연판의 표면을 감면하는 기술도 검토되고 있다[일본 특허 공개 제2007-138283호 공보(특허문헌 3)].', ' 또한, 강편의 표면에는, 연속 주조시에 주형 내에 투입되는 몰드 파우더의 유입 등에 의해 몰드 파우더가 유입되어 형성된 층이 형성되는 경우가 있고, 이로 인해 강편이 압연된 압연판의 표면에, 경우에 따라서는 수백 마이크로미터 정도의 긁힘 흠집이나 압입, 크레이징 등의 표면 결함이 형성되는 경우가 있다.이와 같이, 강편의 표면 품질은, 압연 공정에 있어서의 공정 수율이나 품질에 큰 영향을 미치므로, 강편의 품질을 최대한 개선해 두는 것이 중요하다.']